(57)【要約】【課題】本発明は、伸縮性、耐熱性、機械的強度および外観に優れ、手などの身体によくフィットして作業性がよく、高級感のある紡毛調の風合いを有する被覆糸およびそれらからなる繊維製品を提供せんとするものである。【解決手段】本発明の被覆糸は、芯糸と鞘糸からなる被覆糸であって、該芯糸に弾性繊維を用い、該鞘糸に耐熱高機能短繊維束を用いてなることを特徴とするものである。また、本発明の繊維製品は、かかる被覆糸を１０ｗｔ％以上含むことを特徴とするものである。【選択図】　図１
2004011052.tif 000002
【特許請求の範囲】
【請求項１】
芯糸と鞘糸からなる被覆糸であって、該芯糸に弾性繊維を用い、該鞘糸に耐熱高機能短繊維束を用いてなることを特徴とする被覆糸。
【請求項２】
該耐熱高機能単繊維束が、ＪＩＳ　Ｋ　７２０１に基づいて測定される限界酸素指数が２４以上で、かつ、ＪＩＳ　Ｋ　７１２０に基づいて測定される熱分解温度が４００℃以上である繊維であることを特徴とする請求項１に記載の被覆糸。
【請求項３】
該耐熱高機能短繊維束が、アラミド繊維であることを特徴とする請求項１または２に記載の被覆糸。
【請求項４】
該アラミド繊維が、パラ系アラミド繊維であることを特徴とする請求項３に記載の被覆糸。
【請求項５】
該耐熱高機能短繊維束が、ポリパラフェニレンテレフタルアミド繊維であることを特徴とする請求項１または２に記載の被覆糸。
【請求項６】
該弾性繊維が、ポリウレタン系弾性繊維である請求項１〜４のいずれかに記載の被覆糸。
【請求項７】
請求項１〜６のいずれかに記載の被覆糸を１０ｗｔ％以上含むことを特徴とする繊維製品。
【請求項８】
該繊維製品が、編織物である請求項７に記載の繊維製品。
【発明の詳細な説明】
【０００１】
【発明の属する技術分野】
本発明は、耐燃焼性、耐熱性、ストレッチ性に優れた被覆糸およびそれらからなる繊維製品に関する。
【０００２】
【従来の技術】
衣料や産業資材として広く用いられているナイロンやポリエステル繊維等の汎用熱可塑性合成繊維は約２５０℃前後で溶融し、また限界酸素指数は約２０前後であり、空気中でよく燃焼する。従ってこれらの汎用熱可塑性合成繊維は、炎や高熱に曝される危険の大きい場面で使用される衣料製品、例えば消防服、自動車レース用のレーシングスーツ、製鉄用作業服または溶接用作業服などの防護用の繊維素材として適しているとはいえない。
【０００３】
アラミド繊維、全芳香族ポリエステル繊維またはポリパラフェニレンベンゾビスオキサゾール繊維等の耐熱高機能繊維は約２５０℃前後では溶融せず、その分解温度が約５００℃前後と高温である。また限界酸素指数は約２５以上であって、空気中では熱源である炎を近づけることによって燃焼するが、炎を遠ざけると燃焼を続けることができない。
【０００４】
このように、耐熱高機能繊維は耐熱性および難燃性に優れた素材である。それゆえに、例えば耐熱高機能繊維であるアラミド繊維は炎や高熱に曝される危険の大きい場面での衣料製品、例えば消防服、自動車レース用のレーシングスーツ、製鉄用作業服、溶接用作業服などの防護衣料として好んで用いられている。中でも、耐熱性とともに高強度特性をも併せ持ったパラ系アラミド繊維は、引裂き強さと耐熱性を要するスポーツ衣料や作業服、ロープ、タイヤコードなどに利用されており、また、刃物によって切れにくいことから創傷防止のための作業用エプロンや腕カバ−、作業服などにも使用されている。
【０００５】
パラ系アラミド繊維は、ポリパラフェニレンテレフタルアミド繊維が良く知られており、例えば米国特許第３，７６７，７５６号明細書、特公昭５６−１２８３１２号公報にポリパラフェニレンテレフタルアミド繊維の製造方法が開示されている。
【０００６】
一方、メタ系アラミド繊維は、パラ系アラミド繊維のように耐切創性や、高い引っ張り強さはないが、その耐熱性を特長として消防服や断熱フィルター、耐熱収塵フィルター、電気絶縁材料などに用いられている。
【０００７】
従来、これら耐熱高機能繊維を用いて衣料製品などの繊維製品を製造する際には、伸縮性のないフィラメント糸や紡績糸などの形態で該繊維が利用されているにすぎなかった。
【０００８】
しかし、フィラメント糸や紡績糸などの伸縮性のない糸条を布地に加工し、消防服、レーシングスーツまたは作業服等の衣料製品を製造しても、該衣料製品に伸縮性が劣っているため、該衣料製品を着用した場合に、着心地が悪く、また活動しにくいという難点があった。
【０００９】
かかる市場の要求に鑑みて、耐熱性フィラメント糸または耐熱高機能短繊維束に捲縮を付与する方法についての研究、提案が多数なされている（特開昭４８−１９８１８号公報、特開昭５３−１１４９２３号公報、特開平３−２７１１７号公報）。具体的には、ナイロンまたはポリエステル繊維など一般の熱可塑性合成繊維の捲縮付与方法を応用した方法が挙げられる。例えば、パラ系アラミド繊維などの高弾性率繊維に低弾性率繊維を混合して押込み法により捲縮を付与する方法（特開平１−１９２８３９号公報）、アラミド繊維をその分解開始温度以上、分解温度未満（メタ系アラミド繊維の場合３９０℃以上４６０℃未満）に加熱した非接触ヒーターを用い仮撚り捲縮加工した後、弛緩熱処理するという仮撚り法により製造された捲縮糸（特開平６−２８０１２０号公報）などが公知である。
【００１０】
しかし、かかる公知の方法のいずれにおいても、良好な伸縮性と紡毛調の柔らかな風合いを持った耐熱高機能繊維糸条を得ることはできなかった。
【００１１】
【発明が解決しようとする課題】
本発明は、かかる従来技術の背景に鑑み、伸縮性、耐熱性、機械的強度および外観に優れ、手などの身体によくフィットして作業性がよく、高級感のある紡毛調の風合いを有する被覆糸およびそれらからなる繊維製品を提供せんとするものである。
【００１２】
【課題を解決するための手段】
本発明は、かかる課題を解決するために、次のような手段を採用するものである。すなわち、本発明の被覆糸は、芯糸と鞘糸からなる被覆糸であって、該芯糸に弾性繊維を用い、該鞘糸に耐熱高機能短繊維束を用いてなることを特徴とするものである。また、本発明の繊維製品は、かかる被覆糸を１０ｗｔ％以上含むことを特徴とするものである。
【００１３】
【発明の実施の形態】
本発明は、かかる課題、つまり伸縮性、耐熱性、機械的強度および外観に優れる上に、フィット性、作業性がよく、高級感のある紡毛調の風合いを有する被覆糸について、鋭意検討し、耐熱高機能短繊維束と、高い伸縮性を持つスパンデックスなどの弾性繊維を組み合わせること、つまり、芯糸に弾性繊維を用い、該鞘糸に耐熱高機能短繊維束を用いて被覆糸を作ってみたところ、かかる課題を一挙に解決することを究明したものである。
【００１４】
以下、本発明の被覆糸について説明する。図１は、本発明の被覆糸の一例を示す概略側面図である。前記被覆糸（ハ）は、芯糸である弾性繊維（イ）の周りを鞘糸である耐熱高機能短繊維束（ロ）によって一重または二重に撚回被覆されている。
【００１５】
本発明の被覆糸における芯糸は、弾性繊維である。前記弾性繊維は、天然ゴム、合成ゴムなどからなる繊維状物や、ゴムのような伸縮性をもつ合成繊維であっても良い。なかでも高い伸縮性を持つポリウレタン系弾性繊維、特にウレタン系スパンデックスが好ましく使用される。
【００１６】
かかるポリウレタン系弾性繊維としては、ポリマージオールと有機ジイソシアネートを主体とするイソシアネートと多官能活性水素化合物を反応させて得られるポリウレタン重合体を紡糸して得られたものが好ましく使用される。本発明で用いるポリマージオールとしては、ポリテトラメチレングリコール、ポリエチレングリコール、プロピレンエーテルグリコールのようなポリエーテルグリコール類、エチレングリコール、１，６−ヘキサンジオール、１，４−ブタンジオール、ネオペンチルグリコールなどのグリコール類の少なくとも一種とアジピン酸、スベリン酸、アゼライン酸、セバシン酸、β−メチルアジピン酸、イソフタル酸などのジカルボン酸の少なくとも一種を反応させて得られるポリエステルグリコール類、ポリカプロラクトングリコール、ポリヘキサメチレンジカーボネートグリコールのようなポリマージオールの一種または二種以上の混合物または共重合物が使用される。
【００１７】
また、かかる有機ジイソシアネートとしては、４，４´−ジフェニルメタンジイソシアネート、１，５−ナフタレンジイソシアネート、１，４−フェニレンジイソシアネート、２，４−トリレンジイソシアネート、ヘキサメチレンジイソシアネート、１，４−シクロヘキサンジイソシアネート、４，４´−ジシクロヘキシルメタンジイソシアネート、イソホロンジイソシアネートのような有機ジイソシアネートの一種または二種以上の混合物が使用される。さらにトリイソシアネートを少量併用してもよい。
【００１８】
また、前記多官能活性水素化合物としては、エチレンジアミン、１，２−プロピレンジアミン、ヘキサメチレンジアミン、キシリレンジアミン、４，４´−ジフェニルメタンジアミン、ヒドラジン、１，４−ジアミノピペラジン、エチレングリコール、１，４−ブタンジオール、１，６−ヘキサンジオール、水などの一種またはこれらの二種以上の混合物が使用される。所望により、これら前記化合物に、モノアミン、モノアルコールのような停止剤を少量併用してもよい。
【００１９】
また、２，６−ジテトラブチルパラクレゾール、亜リン酸エステルなどの酸化防止剤、ヒドロキシベンゾフェノン系またはヒドオキシベンゾチアゾールなどの光または紫外線吸収剤、１，１−ジアルキル置換セミカルバジド、ジチオカルバミン酸塩などのガス黄変、劣化防止剤、および酸化チタン、酸化亜鉛などの白色顔料を適宜使用してもよい。
【００２０】
本発明において、芯糸として使用されるポリウレタン系弾性繊維の繊度は、１１〜９４０ｄｔｅｘの範囲のものが好ましく、２２〜３１０ｄｔｅｘの範囲のものがより好ましい。１１ｄｔｅｘ未満であると、カバリングおよび製編、製織工程で糸切れの原因となったり、衣服を形成したとき、着用時のフィット性が十分なものを得ることができない。一方、９４０ｄｔｅｘを越えると、剛性が高く、柔軟性の求められる衣料には向かない。
【００２１】
また、かかる芯糸の破断伸度は、３００％以上であることが好ましい。破断伸度が３００％未満であると、布帛を形成したとき、十分な伸縮性を得ることができない。
【００２２】
本発明で使用するポリウレタン系弾性繊維の断面形状は特に限定されるものではなく、円形であっても、扁平であっても、またその他の形状であってもよい。
【００２３】
本発明の被覆糸における鞘糸としては、耐熱高機能短繊維束が使用される。かかる耐熱高機能短繊維束としては、ＪＩＳ　Ｋ　７２０１に基づいて測定される限界酸素指数が２４以上であるという難燃性と、ＪＩＳ　Ｋ　７１２０に基づいて測定される、つまり示差走査熱量測定法によって測定される熱分解温度が４００℃以上であるという耐熱性とを同時に満足する繊維が好ましく使用される。
【００２４】
このような耐熱特性をもった繊維は、炎や高熱に曝される危険の大きい場面での衣料製品、例えば、消防服、自動車レース用のレーシングスーツ、製鉄用作業服、溶接用作業服などの防護衣料に用いる繊維素材として好ましく使用されるものである。
【００２５】
かかる耐熱高機能短繊維としては、例えば、アラミド繊維、全芳香族ポリエステル繊維（例えば株式会社クラレ製、商品名ベクトラン）、ポリパラフェニレンベンゾビスオキサゾール繊維（例えば東洋紡株式会社製、商品名ザイロン）、ポリベンズイミダゾール繊維、ポリアミドイミド繊維（例えばローヌプーラン社製、商品名ケルメル）、ポリイミド繊維などが用いられる。アラミド繊維にはメタ系アラミド繊維とパラ系アラミド繊維がある。メタ系アラミド繊維としては、例えば、ポリメタフェニレンイソフタルアミド繊維（デュポン社製、商品名ノーメックス）などのメタ系全芳香族ポリアミド繊維が用いられる。パラ系アラミド繊維としては、例えば、ポリパラフェニレンテレフタルアミド繊維（東レ・デュポン株式会社製、商品名ケブラー）およびコポリパラフェニレン−３，４’−ジフェニルエーテルテレフタルアミド繊維（帝人株式会社製、商品名テクノーラ）などのパラ系全芳香族ポリアミド繊維が用いられる。特に、耐熱性、難燃性とともに高強度特性および耐切創性に優れている点から、パラ系アラミド繊維が好ましく用いられる。
【００２６】
かかる耐熱高機能繊維束は、前記耐熱高機能短繊維束の１種類からなっていてもよいし、任意の２種以上の前記耐熱高機能短繊維束からなっていてもよい。また、ポリエステル、ナイロン、ポリビニルアルコール系繊維など他の公知の繊維との混繊、交撚などによる複合糸とした形のものも使用することができる。
【００２７】
前記耐熱高機能短繊維束の形態としては、紡績糸、ストレッチブレークヤーン、撚りの無い糸すなわち短繊維の集合体など、いずれの形態でも使用することができる。
【００２８】
かかる耐熱高機能短繊維束を構成する短繊維の繊維長は、好ましくは２５〜１０００ｍｍ、より好ましくは３０〜３００ｍｍである。紡績などの加工性の上から、２５ｍｍ以上であるのが好ましく、紡毛調のやわらかな風合いを得るうえで、１０００ｍｍ以下であるのが望ましい。
【００２９】
かかる耐熱高機能短繊維束の単繊維繊度は、用途目的に応じ、表面外観、耐熱性、伸縮性、風合い等を考慮して適宜選択すればよいが、好ましくは０．２〜５ｄｔｅｘ、より好ましくは０．５〜３ｄｔｅｘである。すなわち、紡績などの加工において単繊維繊度は、０．２ｄｔｅｘ以上であるのが好ましく、紡毛調の柔らかな風合いを得るうえで、５ｄｔｅｘ以下であるのが望ましい。
【００３０】
また、鞘糸の太さは、用途目的に応じて１４８ｄｔｅｘ〜３９４ｄｔｅｘ（綿番手４０ｓ／１〜１５ｓ／１）の範囲のものが好ましい。
【００３１】
本発明の被覆糸の鞘糸が、撚り糸の場合の撚り方向は、Ｓ、Ｚのいずれでも良いが、被覆糸のトルクを軽減させる観点から、カバリングの撚り方向の逆方向が好ましい。
【００３２】
かかる鞘糸に与える撚り数は、特に限定しないが、撚数＝Ｋ・Ｓ１／２の式で定められる撚り係数Ｋで２．０〜４．５の範囲にするのが好ましい。
【００３３】
撚り係数Ｋが２．０未満では、撚りが少ないために鞘糸の強力が十分でなく被覆糸の加工工程において糸切れを発生し、加工効率を低下させることがある。Ｋが４．５を越えると撚りが高いためにスナールが発生しやすいので均一な被覆糸が得られがたい。また、熱セットなどによりスナールの発生を防止したとしても、高い撚りのために得られた被覆糸は風合いの硬いものとなる。
ここでＳは綿番手を表す。綿番手Ｓは、４５３．６ｇ（１ポンド）の重量の糸の長さが７６７．８ｍ（８４０ヤード）×Ｓであることを示す。
【００３４】
本発明の被覆糸は、優れた伸縮性を得る観点から鞘糸が芯糸の回りを一重に被覆したものであってもよく、また、優れた被覆性を得る観点から鞘糸が芯糸の回りを二重に被覆したものであってもよい。
【００３５】
次に、本発明の被覆糸の製造方法について説明する。図２は本発明の被覆糸の製造方法の一例を示す概略模式図である。
【００３６】
本発明においては、ポリウレタン系弾性繊維を芯糸として用い、その上から前記耐熱高機能短繊維束を鞘糸として被覆するものである。かかる被覆の際には、市販のカバリング機等が好ましく用いられる。
【００３７】
図２は、二重被覆の例であり、図２において、芯糸１として使用するポリウレタン繊維は、転がし給糸ローラ３により積極送りされるが、そのときの条件としては、この転がし給糸ローラ３とフィードローラ４との間で、１．２以上２．４以下の範囲でプレドラフトし、転がし給糸ローラ３とデリベリローラ１１の間のドラフトが２．４以上４．０以下の範囲となるように設定するが好ましい。
【００３８】
転がし給糸ローラ３とフィードローラ４との間で、プレドラフトが１．２未満ではポリウレタン繊維固有の粘着性の観点から、転がし給糸ローラ３とフィードローラ４との間でポリウレタン繊維がたるむことにより、転がし給糸ローラ３巻付き、糸切れが発生しやすくなり、一方、プレドラフトが２．４を越えると、延伸過多による糸切れの原因となる。また、転がし給糸ローラ３とデリベリローラ１１間のドラフトに関しては、２．４未満であれば、十分な伸縮性を持った被覆糸を得ることができず、一方４．０を越えると、延伸過多による糸切れの原因となる。
【００３９】
鞘糸は、市販の高速ワインダーにより、Ｈボビン２に巻き取られた後、図２のように、下段スピンドル５および上段スピンドル７に設置され、スピンドルを回転させることによって芯糸に巻き付けられ、被覆糸を形成する。
【００４０】
得られた被覆糸は、テイクアップローラ１３によりチーズ１４に巻き取られる。
【００４１】
なお、一重被覆糸を製造する際には、上段スピンドルまたは下段スピンドルのいずれか一方にＨボビン１本を設置して、スピンドルを回転させることによって芯糸に鞘糸を巻き付ける。
【００４２】
鞘糸を芯糸に被覆する際、鞘糸の被覆撚り数は、鞘糸の番手により適宜選択すればよいが、１００〜２０００回／ｍの範囲とするのが好ましい。１００回／ｍ未満では芯糸と鞘糸が分離することがあり、また２０００回／ｍを越えると、被覆糸が硬くなったり、伸縮性が低下することがある。
【００４３】
また、二重に被覆する場合上撚りは、下撚りのトルクを打ち消す観点から、撚り方向が下撚りと逆方向であることが好ましく、また同様の観点から上撚りの撚数は、下撚りの撚数の０．７〜０．９倍の撚数であることが好ましい。
【００４４】
本発明の被覆糸は、編地や織物に加工して、次のような繊維製品に有用である。たとえば、炎や火花、溶けた金属など高温に曝される場面で用いられる耐熱作業服、突起物や鋭利な破片などから人体を防護する作業用衣料、各種スポーツやアウトドア活動用の衣料素材として適しており、これらの衣料の表地および／または裏地、中地、あるいは下着として用いることができる。具体的には例えば消防用衣服、溶鉱炉における作業衣、溶接作業衣、自動車レーサー用衣服、前掛け、腕カバー、スパッツ、出目帽などがある。
【００４５】
また本発明の被覆糸を加工して得られた編み地や、織物は、樹脂補強材としても有用である。本発明の高い伸縮性をもつ耐熱高機能繊維からなる被覆糸を編み地や織物に加工して、これにエラストマーを含浸させたり、エラストマーと張り合わせ接着することにより、耐熱性あるいは耐熱性と高強度を併せ持った膜材が得られる。
【００４６】
例えば、難燃性の要求される車両、すなわち列車や自動車などのエラストマーを用いた膜材の補強材として有用である。具体的には列車の車両と車両の連結幌、自動車の取り外し可能な幌などがあげられる。
【００４７】
本発明の被覆糸を用いてなる編み地や織物は、伸縮性があって、凹凸面に添い易いことから、タイミングベルトの歯の表面の摩耗を防止するために歯の表面に配置される補強布（カバリングクロス）など、産業用ゴム製品の補強材としても有用である。建築物や構造物などの補強材としても有用である。
【００４８】
例えば列車の高架橋の柱、建築物の柱、道路床盤などを高強度繊維と樹脂を用いて補強することが行われている。従来は伸縮性のない高機能繊維製織物が用いられてきたが、補強面に凹凸がある場合、従来の高機能繊維製織物は凹凸面に密着しないために空気層や樹脂だまりが形成され補強効果を低減する原因となっていた。
【００４９】
本発明の高い伸縮性をもつ耐熱高機能繊維糸条からなる編み地や織物を、このような補強における繊維補強材料として用いると、建築物や構造物などの補強部分の凹凸面に良く追随密着するので、空気層や樹脂だまりを生じることがなく均一な樹脂補強面が得られる。
【００５０】
本発明において、織り編み物とは、織物や編み物、組み紐などの組み物、ロープ、など糸条物から作られる布帛およびひも状物である。
【００５１】
本発明の織り編み物は、本発明の被覆糸を１０ｗｔ％以上好ましくは４０ｗｔ％以上、より好ましくは５０ｗｔ％以上含むことが望ましい。本発明の被覆糸を１０ｗｔ％以上含むことにより、本発明の目的とする耐熱性、耐燃焼製、ストレッチ性を得ることができる。
【００５２】
【実施例】
以下実施例により本発明をより詳細に説明する。ただし、本発明がこれら実施例により限定されるものではない。
【００５３】
なお、本発明における強度、５ｃＮ荷重時の伸度および残留ひずみに関する測定方法を以下に説明する。
【００５４】
各物性等の評価方法は次の方法に基づいた。
［引張強度］
自記記録装置付定速伸長型引張試験機を用い、１ｄｔｅｘ当たり７ｍｇの初荷重をかけた状態で１０ｃｍのつかみの間隔に取付、引張速度を２０ｃｍ／ｍｉｎとして、破断するまで引き伸ばし、破断時点での強度を測定した。
［５ｃＮ荷重時の伸度および残留ひずみ］
自記記録装置付定速伸長型引張試験機を用い、１ｄｔｅｘ当たり７ｍｇの初荷重をかけた状態で１０ｃｍのつかみの間隔に取付、引張速度を２０ｃｍ／ｍｉｎとして、５ｃＮの荷重まで引き伸ばし、５ｃＮの荷重時の伸度を測定した。５ｃＮの荷重後、直ちに、同じ速度で除重し、完全に除重した時点での伸度を残留ひずみとした。
［繊度］
ＪＩＳ　Ｌ　１０１３：１９９９　化学繊維フィラメント糸試験方法８．３に基づいて繊度を測定した。
［限界酸素指数］
ＪＩＳ　Ｋ　７２０１：１９９９　酸素指数法による高分子材料の燃焼試験方法に基づいて測定した。
［熱分解点］
ＪＩＳ　Ｋ　７１２０：１９８７　プラスチックスの熱重量測定方法に基づいて測定した。
［熱溶融性］
５００℃に加熱された金属棒（直径０．６ｃｍ）の先端に６ｘ６ｃｍの試料を自重のもとに水平に５秒間接触させたとき、熱によって布にできた穴あきの程度を金属棒の断面積と相対比較して、次の基準に基づいて級で判定した。
【００５５】
５級；穴あき無し、
４級；１／４穴あき、
３級；１／２穴あき、
２級；３／４穴あき、
１級；完全に穴があく。
［燃焼試験］
ＪＩＳ　Ｌ　１０９１−１９９９　繊維製品の燃焼性試験方法　８．１．１　Ａ−１法（４５ミクロバーナー法）　に基づいて、規定のバーナーによる１分間加熱後の穴あき面積を測定した。
［切創抵抗（切れ難さＣｕｔ　ｒｅｓｉｓｔａｎｃｅ）］
ＩＳＯ　１３９９７：１９９９
Ｐｒｏｔｅｃｔｉｖｅ　ｃｌｏｔｈｉｎｇ　−　Ｍｅｃｈａｎｉｃａｌ　ｐｒｏｐｅｒｔｉｅｓ　−　Ｄｅｔｅｒｍｉｎａｔｉｏｎ　ｏｆ　ｒｅｓｉｓｔａｎｃｅ　ｔｏ　ｃｕｔｔｉｎｇ　ｂｙ　ｓｈａｒｐ　ｏｂｊｅｃｔｓに従って測定した。一定の移動距離で刃が試験片を貫通する（切る）とき、切れにくい素材ほど重い荷重が必要である。刃に加える荷重Ｌにおいて、刃の移動距離２０ｍｍで刃が試験片を貫通する時、荷重Ｌを切創抵抗値とする。刃はＡｍｅｒｉｃａｎ　Ｓａｆｅｔｙ　Ｒａｚｏｒ　Ｃｏ．，品番Ｎｏ．８８−０１２１を使用した。測定値はＮ（＝ニュートン）で表し、数値が大きいほど切れにくいことを示す。
【００５６】
［実施例１］
市販の単繊維繊度１．７Ｄｔｅｘ、繊維長５１ｍｍのポリパラフェニレンテレフタルアミド短繊維（東レ・デュポン（株）製、商品名ケブラー、以下ＰＰＴＡ繊維と記す）を用いて通常のリング紡績法により、１９．２（回／２５．４ｍｍ）の撚り数の綿番手３０ｓ／１（１９７ｄｔｅｘ単糸）の紡績糸を得た。３３ｄｔｅｘのポリウレタン系弾性繊維を芯糸とし、得られた綿番手３０ｓ／１（１９７ｄｔｅｘ単糸）のＰＰＴＡ紡績糸を鞘糸として用い、図２に示されるカバリング工程を使用して、以下の条件でカバリング加工を施した。
【００５７】
ドラフト：３．０倍
撚り数：Ｚ２００Ｔ／ｍ
スピンドル回転数：５０００ｒｐｍ
巻取比：９３．０％
得られた一重被覆糸は、引張強度が６．５ｃＮ／ｄｔｅｘ、限界酸素指数が２６、５ｃＮ荷重時の伸度が４．３％、残留ひずみが１．８％であり、良好な捲縮を有し、耐燃焼性に優れ、高強度かつ高弾性なものであった。得られた一重被覆糸を２０ゲージの１口編機を用いて天竺編み組織を編成したところ、この編み地は限界酸素指数が２６、熱溶融性が５級、燃焼試験による穴あき面積が０（ｃｍ２）であった。　また、この編み地の切創抵抗は１．１（Ｎ）であった。このようにソフトな紡毛調風合いを有し、伸縮性に富み、耐燃焼性、耐熱性に優れかつ刃物で切れにくい編地が得られた。
【００５８】
［比較例１］
実施例１で使用したものと同じ３３ｄｔｅｘのポリウレタン弾性繊維を芯糸とし、綿番手３０ｓ／１（１９７ｄｔｅｘ単糸）のポリエチレンテレフタレート紡績糸を鞘糸として用い、実施例１と同様に以下の条件でカバリング加工を施し、一重被覆糸を得た。
【００５９】
ドラフト：３．０倍
撚り数：Ｚ２００Ｔ／ｍ
スピンドル回転数：５０００ｒｐｍ
巻取比：９３．０％
得られた一重被覆糸は、引張強度が３．５ｃＮ／ｄｔｅｘ、限界酸素指数が２０、５ｃＮ荷重時の伸度が４．６％、残留ひずみが１．９％であり、良好な捲縮を有し、高弾性ではあるが、限界酸素指数が２０で、耐燃焼性に欠き、強度も不十分なものであった。得られた一重被覆弾性糸を２０ゲージの１口編機を用いて天竺編み組織を編成したところ、ストレッチバック性には優れているものの、限界酸素子数が２０、熱溶融性が１級で、燃焼試験による穴あき面積は４５ｃｍ２以上であり、耐熱性において不十分なものであった。また、この編み地の切創抵抗は０．５（Ｎ）で、ほぼ同じ糸使いの実施例１の編み地の約５０％であった。
【００６０】
［実施例２］
実施例１より太い７８ｄｔｅｘのポリウレタン系弾性繊維を芯糸とし、実施例１で使用したものと同じ綿番手３０ｓ／１（１９７ｄｔｅｘ）のＰＰＴＡ紡績糸を鞘糸として用い、実施例１と同様に以下の条件でカバリング加工を施し、一重被覆糸を得た。
【００６１】
ドラフト：３．０倍
撚り数：Ｚ２００Ｔ／ｍ
スピンドル回転数：５０００ｒｐｍ
巻取比：９３．０％
得られた一重被覆糸は、引張強度が６．４ｃＮ／ｄｔｅｘ、限界酸素指数が２６、５ｃＮ荷重時の伸度が２５％、残留ひずみが４．８％であり、良好な捲縮を有し、耐燃焼性に優れ、高強度であり、実施例１よりさらに高弾性なものであった。得られた一重被覆糸を２０ゲージの１口編機を用いて天竺編み組織を編成した。この編み地の限界酸素指数は２６、熱溶融性は５級、燃焼試験による穴あき面積は０（ｃｍ２）、切創抵抗は１．２（Ｎ）であった。このようにソフトな紡毛調風合いを有し、伸縮性に富み、耐燃焼性、耐熱性に優れた編地が得られた。
【００６２】
［実施例３］
実施例２で使用したものと同じ７８ｄｔｅｘのポリウレタン系弾性繊維を芯糸とし、実施例１で使用したものと同じ綿番手３０ｓ／１（１９７ｄｔｅｘ単糸）のＰＰＴＡ紡績糸を鞘糸として用い、以下の条件でカバリング加工を施し、二重被覆糸を得た。
【００６３】
ドラフト：３．０倍
下撚り数：Ｓ２００Ｔ／ｍ
上撚り数：Ｚ１５０Ｔ／ｍ
スピンドル回転数：５０００ｒｐｍ
巻取比：９３．０％
得られた二重被覆糸は、引張強度が６．４ｃＮ／ｄｔｅｘ、限界酸素指数が２７、５ｃＮ荷重時の伸度が２１％、残留ひずみが４．８％であり、良好な捲縮を有し、耐燃焼性に優れ、高強度であり、実施例１よりさらに高弾性なものであった。得られた二重被覆糸を２０ゲージの１口編機を用いて天竺編み組織を編成した。この編み地の限界酸素指数は２７、熱溶融性は５級、燃焼試験による穴あき面積は０（ｃｍ２）、切創抵抗は２．１（Ｎ）であった。このように、ソフトな紡毛調風合いを有し、ストレッチバック性に富み、耐燃焼性、耐熱性に優れた編地が得られた。
【００６４】
［比較例２］
実施例２で使用したものと同じ７８ｄｔｅｘのポリウレタン系弾性繊維を芯糸とし、比較例１で使用したものと同じ綿番手３０ｓ／１（１９７ｄｔｅｘ単糸）のポリエチレンテレフタレート紡績糸を鞘糸として用い、実施例１と同様に以下の条件でカバリング加工を施し、二重被覆糸を得た。
【００６５】
ドラフト：３．０倍
下撚り数：Ｓ２００Ｔ／ｍ
上撚り数：Ｚ１５０Ｔ／ｍ
スピンドル回転数：５０００ｒｐｍ
巻取比：９３．０％
得られた二重被覆糸は、引張強度が３．５ｃＮ／ｄｔｅｘ、限界酸素指数が２０、５ｃＮ荷重時の伸度が２３％、残留ひずみが５．０％であり、良好な捲縮を有し、高弾性ではあるが、耐燃焼性に欠き、強度も不十分なものであった。得られた一重被覆弾性糸を２４ゲージの１口編機を用いて天竺編み組織を編成したところ、ストレッチバック性には優れているものの、限界酸素子数が２０、熱溶融性が１級で、燃焼試験による穴あき面積は４５ｃｍ２以上であり、耐熱性において不十分なものであった。また、切創抵抗は、０．９（Ｎ）で、実施例３の編み地の約４０％であった。これらの結果を表１に示す。
【００６６】
【表１】
2004011052.tif 000003
【００６７】
【発明の効果】
本発明の被覆糸を用いることにより、伸縮性、耐熱性、機械的強度および外観に優れ、身体によくフィットして作業性がよく、高級な紡毛調風合いを有する耐熱高機能繊維およびそれらからなる編織物などの繊維製品を得ることができる。
【図面の簡単な説明】
【図１】本発明の被覆糸の一例を示す概略側面図である。
【図２】本発明の被覆糸の製造方法の一例を示す概略模式図である。
【符号の説明】
（イ）：芯糸
（ロ）：鞘糸
（ハ）：被覆糸
１：芯糸
２：鞘糸
３：転がし給糸ローラ
４：フィードローラ
５：下段スピンドル
６：下段ベルト
７：上段スピンドル
８：上段ベルト
９：Ｈボビン
１０：スネルガイド
１１：デリベリローラ
１２：ガイドバー
１３：テイクアップローラ
１４：チーズ
【図１】
2004011052.tif 000004
【図２】
2004011052.tif 000005